(57)【要約】      （修正有）【課題】チタンベースの渦巻き計時器ぜんまいを提供する。【解決手段】１００％になるまでの残材であるニオブと、質量が厳密に全体の６０％より大きく、全体の８５％以下であるチタンと、個々の全体における質量が、０から１６００ｐｐｍの間であり、組み合わせた質量が、０．３％未満である、Ｏ、Ｈ、Ｃ、Ｆｅ、Ｔａ、Ｎ、Ｎｉ、Ｓｉ、Ｃｕ、Ａｌからの微量成分とを備える、ステップと、ニオブおよびβ相チタンの固溶体と、ニオブおよびα相チタンの固溶体とを含む二相微細構造が得られるまで、熱処理と交互に行われる変形を加え、α相チタンの含有量は、体積で１０％よりも大きい、ステップと、カレンダ加工されることが可能なワイヤを得るために線引きするステップと、主ぜんまいを形成するために、最初の巻き取り前に、高音部記号の形状で、カレンダ加工またはリングに挿入する、または、ひげぜんまいを形成するために巻き取るステップとを含む。【選択図】図１
2020101527.tif 000002
【特許請求の範囲】
【請求項１】
二相構造を有する渦巻き計時器ぜんまいであって、前記渦巻きぜんまいの材料は、ニオブを含む二元チタンベース合金であり、
−  １００％になるまでの残材であるニオブと、
−  質量割合が厳密に全体の６０．０％より大きく、全体の８５．０％以下であるチタンと、
−  Ｏ、Ｈ、Ｃ、Ｆｅ、Ｔａ、Ｎ、Ｎｉ、Ｓｉ、Ｃｕ、Ａｌからの他の微量成分とを含み、前記微量成分のおのおのは、全体における質量が、０から１６００ｐｐｍの間に含まれ、前記微量成分の総和が、質量で０．３％以下であることを特徴とする、渦巻き計時器ぜんまい。
【請求項２】
前記合金は、質量割合が全体の６５．０％以上で、全体の８５．０％以下であるチタンを含むことを特徴とする、請求項１に記載の渦巻き計時器ぜんまい。
【請求項３】
前記合金は、質量割合が全体の７０．０％以上で、全体の８５．０％以下であるチタンを含むことを特徴とする、請求項２に記載の渦巻き計時器ぜんまい。
【請求項４】
前記合金は、質量割合が厳密に全体の７６．０％より大きく、全体の８５．０％以下であるチタンを含むことを特徴とする、請求項３に記載の渦巻き計時器ぜんまい。
【請求項５】
前記合金は、質量割合が全体の８０．０％以下であるチタンを含むことを特徴とする、請求項１から請求項４のいずれか一項に記載の渦巻き計時器ぜんまい。
【請求項６】
チタンとニオブの合計質量割合は、全体の９９．７％から１００％の間に含まれることを特徴とする、請求項１から請求項４のいずれか一項に記載の渦巻き計時器ぜんまい。
【請求項７】
前記渦巻きぜんまいは、ニオブおよびβ相チタンの固溶体と、ニオブおよびα相チタンの固溶体とを含む二相微細構造を有し、前記α相チタンの含有量は、体積で１０％よりも大きいことを特徴とする、請求項１から請求項５のいずれか一項に記載の渦巻き計時器ぜんまい。
【請求項８】
前記渦巻きぜんまいは、主ぜんまいであることを特徴とする、請求項１から請求項７のいずれか一項に記載の渦巻き計時器ぜんまい。
【請求項９】
前記渦巻きぜんまいは、ひげぜんまいであることを特徴とする、請求項１から請求項７のいずれか一項に記載の渦巻き計時器ぜんまい。
【請求項１０】
渦巻き計時器ぜんまいを製造するための方法であって、
−  ニオブとチタンとを含む二元合金から、ブランクを生産するステップであって、前記ブランクは、
−  １００％になるまでの残材であるニオブと、
−  質量割合が厳密に全体の６０．０％以上で、全体の８５．０％以下であるチタンと、
−  Ｏ、Ｈ、Ｃ、Ｆｅ、Ｔａ、Ｎ、Ｎｉ、Ｓｉ、Ｃｕ、Ａｌからの他の微量成分とを含み、前記微量成分のおのおのは、全体における質量が、０から１６００ｐｐｍの間に含まれ、前記微量成分の総和が、質量で０．３％以下である、ステップと、
−  前記合金の構造全体がベータになるように、所定の直径での事前ベータ焼入れ処理と、その後、ニオブおよびβ相チタンの固溶体と、ニオブおよびα相チタンの固溶体とを含む二相微細構造が得られるまで、熱処理と交互に行われる変形を加えることを含む、変形／析出熱処理シーケンスの一連のペアを、前記合金に適用することとを含む処理サイクルを実行するステップであって、前記α相チタンの含有量は、体積で１０％よりも大きく、弾性限界は１０００ＭＰａ以上であり、弾性率は６０ＧＰａよりも大きく、８０ＧＰａ以下である、ステップと、
−  ローラ圧縮またはワインダアーバの入口断面と適合する、または、リングへの挿入と適合する、円形断面かつ長方形形状に非成形圧延されたワイヤを得るために線引きするステップと、
−  主ぜんまいを形成するために、最初の巻き取り前に、高音部記号の形状のコイルを形成する、またはひげぜんまいを形成するために巻き取る、または主ぜんまいを形成するためにリングに挿入して熱処理するステップとが、連続して実施されることを特徴とする、渦巻き計時器ぜんまいを製造するための方法。
【請求項１１】
最後の変形相は、平坦な非成形圧延の形態で実行され、最後の熱処理は、カレンダ加工、またはリングへの挿入、または巻き取りがなされた前記ぜんまいに対して実行されることを特徴とする、請求項１０に記載の渦巻き計時器ぜんまいを製造するための方法。
【請求項１２】
ニオブおよびβ相チタンの固溶体と、ニオブおよびα相チタンの固溶体とを含む二相微細構造が得られるまで、熱処理と交互に行われる変形を加えることを含む、変形／析出熱処理シーケンスのペアが、前記合金に対して行われ、前記α相チタンの含有量は、体積で１０％よりも大きく、弾性限界は、２０００ＭＰａ以上であり、前記処理サイクルは、合金の構造全体がベータになるように、所定の直径での事前ベータ焼入れ処理と、その後の、前記変形／析出熱処理シーケンスの一連のペアとを含み、各変形は、１から５の間に含まれる所定の変形率で実行され、相の全シリーズにわたる変形の全体的な蓄積は、１から１４の間に含まれる合計変形率を与え、前記変形／析出熱処理シーケンスのペアは、毎回、α相Ｔｉの析出熱処理を含むことを特徴とする、請求項１０に記載の渦巻き計時器ぜんまいを製造するための方法。
【請求項１３】
前記ベータ焼入れは、真空下で７００°Ｃから１０００°Ｃの間に含まれる温度で、５分から２時間の間に含まれる持続時間行われる溶体化処理であり、その後ガス冷却が行われることを特徴とする、請求項１２に記載の渦巻き計時器ぜんまいを製造するための方法。
【請求項１４】
前記ベータ焼入れは、真空下において８００°Ｃで１時間行われる溶体化処理であり、その後ガス冷却が行われることを特徴とする、請求項１３に記載の渦巻き計時器ぜんまいを製造するための方法。
【請求項１５】
変形／析出熱処理シーケンスの各ペアは、３５０°Ｃから７００°Ｃの間に含まれる温度で、１時間から８０時間の間に含まれる持続時間の析出処理を含むことを特徴とする、請求項１０から請求項１４のいずれか一項に記載の渦巻き計時器ぜんまいを製造するための方法。
【請求項１６】
変形／析出熱処理シーケンスの各ペアは、３８０°Ｃから６５０°Ｃの間に含まれる温度で、１時間から１０時間の間に含まれる持続時間の析出処理を含むことを特徴とする、請求項１５に記載の渦巻き計時器ぜんまいを製造するための方法。
【請求項１７】
変形／析出熱処理シーケンスの各ペアは、４５０°Ｃにおいて、１時間から１２時間の間の持続時間の析出処理を含むことを特徴とする、請求項１６に記載の渦巻き計時器ぜんまいを製造するための方法。
【請求項１８】
前記方法は、１から５の間の前記変形／析出熱処理シーケンスのペアを含むことを特徴とする、請求項１０から請求項１７のいずれか一項に記載の渦巻き計時器ぜんまいを製造するための方法。
【請求項１９】
前記変形／析出熱処理シーケンスの第１のペアは、断面が少なくとも３０％減少した第１の変形を含むことを特徴とする、請求項１０から請求項１８のいずれか一項に記載の渦巻き計時器ぜんまいを製造するための方法。
【請求項２０】
前記変形／析出熱処理シーケンスの各ペアは、前記第１のペアを除いて、断面が少なくとも２５％減少した２つの析出熱処理間の１つの変形を含むことを特徴とする、請求項１９に記載の渦巻き計時器ぜんまいを製造するための方法。
【請求項２１】
前記合金ブランクの生産後、前記線引きする前に、引っ張り、線引き、および非成形圧延によって前記ワイヤの成形を容易にするために、銅、ニッケル、キュプロニッケル、キュプロマンガン、金、銀、ニッケル−リンＮｉ−Ｐ、およびニッケル−ボロンＮｉ−Ｂ等から選択される延性材料の表面層が、前記ブランクに追加され、前記線引き後、または前記非成形圧延後、またはその後のカレンダ加工または巻き取りまたはリングへの挿入動作の後、延性材料の前記層は、エッチングによって前記ワイヤから除去されることを特徴とする、請求項１０から請求項２０のいずれか一項に記載の渦巻き計時器ぜんまいを製造するための方法。
【請求項２２】
前記線引き後、実際のぜんまいが、カレンダ加工または巻き取りまたはリングへの挿入によって生産される前に、前記ワイヤが平坦に延ばされることを特徴とする、請求項２１に記載の渦巻き計時器ぜんまいを製造するための方法。
【請求項２３】
延性材料の前記表面層を堆積して、ピッチが一定であり、ストリップの厚さの倍数ではないぜんまいを形成することを特徴とする、請求項２１または請求項２２に記載の渦巻き計時器ぜんまいを製造するための方法。
【発明の詳細な説明】
【技術分野】
【０００１】
本発明は、渦巻き計時器ぜんまい、特に、二相構造を有する主ぜんまいまたはひげぜんまいに関する。
【０００２】
本発明はまた、渦巻き計時器ぜんまいの製造方法に関する。
【０００３】
本発明は、計時器ぜんまい、特に、主ぜんまいまたはモータぜんまいまたは打ち込みぜんまいなどのエネルギ貯蔵ぜんまい、または、ひげぜんまいなどの振動子ぜんまいの製造分野に関する。
【背景技術】
【０００４】
時計用のエネルギ貯蔵ぜんまいの製造には、
−非常に高い弾性限界を得る必要性、
−低弾性率を得る必要性、
−製造、特に線引きの容易さ、
−優れた耐疲労性、
−耐久性、
−小さな断面、
−局所的な弱さと製造の困難性とを備えた、コアフックとスリップぜんまい両端の配置  
のように、一見すると両立困難と思われる制約がある。
【０００５】
ひげぜんまいの生産は、規則正しいクロノメトリ性能を確保するために、ゼロに近い熱弾性係数を得る必要がある、温度補償に関する懸念に集中している。
【０００６】
したがって、これらの点の少なくとも１つ、特に使用される合金の機械的強度の改善は、大幅な進歩を意味する。
【発明の概要】
【発明が解決しようとする課題】
【０００７】
本発明は、特定の材料の選択に基づいて新しいタイプの渦巻き計時器ぜんまいを定義し、適切な製造方法を開発することを提案する。
【課題を解決するための手段】
【０００８】
この目的のために、本発明は、請求項１に記載の二相構造を有する渦巻き計時器ぜんまいに関する。
【０００９】
本発明はまた、請求項１０に記載のそのような渦巻き計時器ぜんまいの製造方法に関する。
【００１０】
本発明の他の特徴および利点は、添付の図面を参照して以下の詳細な説明を読むと明らかになるであろう。
【図面の簡単な説明】
【００１１】
【図１】図１は、初めて巻かれる前の、本発明による渦巻きぜんまいである主ぜんまいの概略平面図である。
【図２】図２は、本発明による渦巻きぜんまいであるひげぜんまいの概略図である。
【図３】図３は、本発明による方法の主要な動作のシーケンスを表す図である。
【発明を実施するための形態】
【００１２】
本発明は、二相構造を有する渦巻き計時器ぜんまいに関する。
【００１３】
本発明によれば、この渦巻きぜんまいの材料は、ニオブを含むチタンベースの二元合金である。
【００１４】
有利な変形実施形態では、この合金は、
−  １００％になるまでの残材であるニオブと、
−  質量割合が厳密に全体の６０．０％より大きく、全体の８５．０％以下であるチタンと、
−  Ｏ、Ｈ、Ｃ、Ｆｅ、Ｔａ、Ｎ、Ｎｉ、Ｓｉ、Ｃｕ、Ａｌからの他の微量成分とを含み、これら微量成分のおのおのは、全体における質量が、０から１６００ｐｐｍの間に含まれ、これら微量成分の総和が、質量で０．３％以下である。
【００１５】
特に、この合金は、質量割合が全体の６５．０％以上で、全体の８５．０％以下であるチタンを含む。
【００１６】
特に、この合金は、質量割合が全体の７０．０％以上で、全体の８５．０％以下であるチタンを含む。特に、さらに、代替として、この合金は、質量割合が全体の７０．０％以上で、全体の７５．０％以下であるチタンを含む。
【００１７】
特に、さらに、別の代替として、この合金は、質量割合が厳密に全体の７６．０％以上で、全体の８５．０％以下であるチタンを含む。
【００１８】
特に、この合金は、質量割合が全体の８０．０％以下であるチタンを含む。
【００１９】
特に、さらに、この合金は、質量割合が厳密に全体の７６．０％より大きく、全体の７８．０％以下であるチタンを含む。
【００２０】
有利なことに、この渦巻きぜんまいは、β相体心立方ニオブおよびα相六方最密チタンを含む二相微細構造を有する。特に、この渦巻きぜんまいは、ニオブおよびβ相チタンの固溶体（体心立方構造）と、ニオブおよびα相チタンの固溶体（六方最密構造）とからなる二相構造を有し、α相チタンの含有量は、体積で１０％よりも大きい。
【００２１】
ぜんまいの生産に適したこのタイプの構造を得るには、熱処理によりα相の一部を析出させる必要がある。
【００２２】
チタンの含有量が多いほど、熱処理によって析出できるα相の最大割合が高くなり、これが、高い割合のチタンを求める動機である。
【００２３】
特に、チタンとニオブの合計質量割合は、全体の９９．７％から１００％の間に含まれる。
【００２４】
特に、酸素の質量割合は、全体の０．１０％以下、または全体の０．０８５％以下である。
【００２５】
特に、タンタルの質量割合は、全体の０．１０％以下である。
【００２６】
特に、炭素の質量割合は、全体の０．０４％以下、特に全体の０．０２０％以下、または全体の０．０１７５％以下である。
【００２７】
特に、鉄の質量割合は、全体の０．０３％以下、特に全体の０．０２５％以下、または全体の０．０２０％以下である。
【００２８】
特に、窒素の質量割合は、全体の０．０２％以下、特に全体の０．０１５％以下、または全体の０．００７５％以下である。
【００２９】
特に、水素の質量割合は、全体の０．０１％以下、特に全体の０．００３５％以下、または全体の０．０００５％以下である。
【００３０】
特に、ニッケルの質量割合は、全体の０．０１％以下である。
【００３１】
特に、シリコンの質量割合は、全体の０．０１％以下である。
【００３２】
特に、ニッケルの質量割合は、全体の０．０１％以下、特に全体の０．１６％以下である。
【００３３】
特に、延性材料または銅の質量割合は、全体の０．０１％以下、特に全体の０．００５％以下である。
【００３４】
特に、アルミニウムの質量割合は、全体の０．０１％以下である。
【００３５】
この渦巻きぜんまいは、１０００ＭＰａ以上の弾性限界を有する。
【００３６】
特に、渦巻きぜんまいは、１５００ＭＰａ以上の弾性限界を有する。
【００３７】
特に、さらに、渦巻きぜんまいは、２０００ＭＰａ以上の弾性限界を有する。
【００３８】
有利なことに、この渦巻きぜんまいは、６０ＧＰａより高く、８０ＧＰａ以下の弾性率を有する。
【００３９】
製造中に適用される処理に応じて、このように決定された合金は、特に弾性限界が１５００ＭＰａ以上の場合に、弾性限界が１０００ＭＰａ以上のひげぜんまいまたは主ぜんまいである渦巻きぜんまいの生産を可能にする。
【００４０】
ひげぜんまいへの適用には、そのようなひげぜんまいを組み込んだ腕時計の使用中に温度の変動があっても、クロノメトリック性能を維持できる特性が必要である。したがって、合金の熱弾性係数（英語ではＴＥＣ）は非常に重要である。合金の冷間加工されたβ相は、強い正の熱弾性係数を有し、強い負の熱弾性係数を有するα相の析出により、二相合金はゼロに近い熱弾性係数になり、これは、特に有利である。ＣｕＢｅまたはニッケル銀で製造されたてん輪でクロノメトリック振動子を形成するには、＋／−１０ｐｐｍ／°Ｃの熱弾性係数を達成する必要がある。合金の熱弾性係数と、ひげぜんまいおよびてん輪の膨張係数とをリンクする式は次の通りである。
ＣＴ＝ｄＭ／ｄＴ＝（（１／２Ｅ）（ｄＥ／ｄＴ）−β＋（３／２）α)×８６４００（ｓ／Ｊ°Ｃ））
変数ＭおよびＴは、それぞれ率および温度である。Ｅはひげぜんまいのヤング率であり、この式では、Ｅ、β、およびαは°Ｃ-1で表される。ＣＴは振動子の温度係数（通常、英語ではＴＣ）であり、（１／Ｅ．ｄＥ／ｄＴ）はひげぜんまい合金の熱弾性係数、βはてん輪の膨張係数、αはひげぜんまいの膨張係数である。
【００４１】
本発明はさらに、以下のステップが連続して実施されることを特徴とする、渦巻き計時器ぜんまいの製造方法に関する。
−  ニオブとチタンとを含む合金からブランクを生産するステップ（１０）であって、ブランクは、ニオブを含む二元チタンベース合金であって、
−  １００％になるまでの残材であるニオブと、
−  質量割合が厳密に全体の６０．０％以上で、全体の８５．０％以下であるチタンと、
−  Ｏ、Ｈ、Ｃ、Ｆｅ、Ｔａ、Ｎ、Ｎｉ、Ｓｉ、Ｃｕ、Ａｌからの他の微量成分とを含み、前記微量成分のおのおのは、全体における質量が、０から１６００ｐｐｍの間に含まれ、前記微量成分の総和が、質量で０．３％以下である、ステップ（１０）。
−  ニオブおよびβ相チタンの固溶体と、ニオブおよびα相チタンの固溶体とを含む二相微細構造が得られるまで、熱処理と交互に行われる変形を加えることからなる変形／析出熱処理シーケンスのペアを、前記合金に適用するステップ（２０）であって、α相チタンの含有量は、体積で１０％よりも大きく、弾性限界は１０００ＭＰａ以上であり、弾性率は６０ＧＰａよりも大きく、８０ＧＰａ以下である、ステップ（２０）。
−  ローラ圧縮またはワインダアーバの入口断面と適合し、主ぜんまいの場合には、さらなる処理動作のために、巻き取られてリングに挿入される準備ができた、円形断面かつ長方形形状に非成形圧延されたワイヤを得るために線引きするステップ（３０）。
−  主ぜんまいを形成するために、最初の巻き取り前に、高音部記号の形状のコイルを形成する、またはひげぜんまいを形成するために巻く、または主ぜんまいを形成するためにリングに挿入して熱処理するステップ（４０）。
【００４２】
特に、ニオブおよびβ相チタンの固溶体と、ニオブおよびα相チタンの固溶体とを含む二相微細構造が得られるまで、熱処理（２２）と交互に行われる変形（２１）を加えることを含む、変形／析出熱処理シーケンスのペアが、この合金に適用され（２０）、α相チタンの含有量は、体積で１０％よりも大きく、弾性限界は、２０００ＭＰａ以上である。特に、この場合、処理サイクルは、合金の構造全体がベータになるように、所定の直径における事前ベータ焼入れ処理（１５）と、その後の、変形／析出熱処理シーケンスの一連のペアとを含む。
【００４３】
これら変形／析出熱処理シーケンスのペアでは、各変形は、１から５の間に含まれる所定の変形率で実行され、変形率は、従来式２ｌｎ（ｄ０／ｄ）に一致し、ｄ０は、最後のベータ焼入れの直径であり、ｄは、冷間加工ワイヤの直径である。一連の相全体にわたる変形の全体的な蓄積は、１から１４の間に含まれる合計変形率を与える。変形／析出熱処理シーケンスの全ペアは、毎回、α相Ｔｉの析出熱処理（３００〜７００°Ｃ、１ｈ〜３０ｈ）を含む。
【００４４】
ベータ焼入れを含むこの方法の変形は、特に主ぜんまいの製造に適している。特に、このベータ焼入れは、真空下で７００°Ｃから１０００°Ｃの間に含まれる温度で、５分から２時間の間に含まれる持続時間行われる溶体化処理であり、その後ガス冷却が行われる。
【００４５】
特に、さらに、ベータ焼入れは、真空下において８００°Ｃで、１時間行われる溶体化処理であり、その後ガス冷却が行われる。
【００４６】
変形／析出熱処理シーケンスのペアに戻り、特に、変形／析出熱処理シーケンスの各ペアは、３５０°Ｃから７００°Ｃの間に含まれる温度で、１時間から８０時間の間に含まれる持続時間の析出熱処理を含む。特に、この持続時間は、３８０°Ｃから６５０°Ｃの間に含まれる温度で、１時間から１０時間の間に含まれる。特に、さらに、この持続時間は、３８０°Ｃの温度で、１時間から１２時間である。好ましくは、たとえば、３５０°Ｃから５００°Ｃの間に含まれる温度で、１５時間から７５時間の間に含まれる持続時間実行される熱処理である、長時間の熱処理が適用される。たとえば、熱処理は、３５０°Ｃにおいて７５時間から４００時間、４００°Ｃにおいて２５時間、または４８０°Ｃにおいて１８時間適用される。
【００４７】
特に、この方法は、１から５、好ましくは３から５の、変形／析出熱処理シーケンスのペアを含む。
【００４８】
特に、変形／析出熱処理シーケンスの第１のペアは、断面が少なくとも３０％減少した第１の変形を含む。
【００４９】
特に、変形／析出熱処理シーケンスの各ペアは、第１のペアを除いて、断面が少なくとも２５％減少した２つの析出熱処理間の１つの変形を含む。
【００５０】
特に、前記合金ブランクの生産後、線引き前に、追加のステップ２５において、引っ張り、線引き、および非成形圧延によって成形を容易にするために、銅、ニッケル、キュプロニッケル、キュプロマンガン、金、銀、ニッケル−リンＮｉ−Ｐ、およびニッケル−ボロンＮｉ−Ｂ等から選択される延性材料の表面層がブランクに追加される。線引き後、または非成形圧延後、またはその後のカレンダ加工、圧縮または巻き取り動作、または主ぜんまいの場合にはリングへの挿入および熱処理の後、ステップ５０において、延性材料の層は、特にエッチングによってワイヤから除去される。
【００５１】
主ぜんまいについては、実際には、リングへの挿入と熱処理によって製造を実行することが可能であり、リングへの挿入が、カレンダ加工に代わる。主ぜんまいは一般に、リングへの挿入後、またはカレンダ加工後に熱処理される。
【００５２】
通常、ひげぜんまいは、巻き取り後にも熱処理される。
【００５３】
特に、最後の変形相は、平坦な非成形圧延の形態をとり、最後の熱処理は、圧延された、またはリングへ挿入された、または巻き取られたぜんまいに対して実行される。特に、線引き後、実際のぜんまいがカレンダ加工または巻き取りまたはリングへの挿入によって生産される前に、ワイヤが平坦に延ばされる。
【００５４】
変形例では、延性材料の表面層を堆積して、ピッチがストリップの厚さの倍数ではないひげぜんまいを形成する。別の変形例では、延性材料の表面層が堆積されて、ピッチが可変のぜんまいを形成する。
【００５５】
したがって、特定の時計用途では、延性材料または銅が、所定の時間に堆積されて、引っ張りおよび線引きによるワイヤの成形が容易になり、０．３から１ミリメートルである最終直径で、ワイヤの厚さが１０から５００マイクロメートルを維持することができる。延性材料または銅の層は、特にエッチングによってワイヤから除去され、その後、実際のぜんまいが生産される前に平坦に延ばされる。
【００５６】
延性材料または銅の追加は、ガルバニックまたは機械的なプロセスである場合があり、その後、粗い直径のニオブ−チタン合金バーに取り付けられ、その後、複合バーを変形させるステップ中に薄められる、延性材料または銅のスリーブまたはチューブとなる。
【００５７】
この層は、特にエッチングにより、シアン化物または酸ベースの溶液である、たとえば硝酸で除去することができる。
【００５８】
したがって、本発明は、典型的にはチタンの質量が６０％のニオブ−チタン合金で製造された渦巻きぜんまいを生産することを可能にする。
【００５９】
変形ステップと熱処理ステップの適切な組合せにより、ニオブおよびβ相チタンの固溶体と、ニオブおよびα相チタンの固溶体とを含む、非常に薄く、層状の二相微細構造（特に、ナノメートルの微細構造）を得ることが可能となる。α相チタンの含有量は、体積で１０％よりも大きい。この合金は、ワイヤに対して少なくとも１０００ＭＰａよりも大きい、または１５００ＭＰａよりも大きい、さらには２０００ＭＰａよりも大きい非常に高い弾性限界と、６０ＧＰａから８０ＧＰａのオーダの非常に低い弾性率とを組み合わせる。この特性の組合せは、主ぜんまいまたはひげぜんまいに非常に適している。このニオブ−チタン合金は、延性材料または銅で容易にコーティングでき、線引きによる変形を大幅に促進する。
【００６０】
このような合金は知られており、磁気共鳴イメージングデバイスや粒子加速器などの超伝導体の製造に使用されているが、時計には使用されていない。その薄い二相微細構造は、物理的理由から超伝導体の場合に望まれ、合金の機械的特性を改善するという歓迎すべき副作用を有する。
【００６１】
そのような合金は、主ぜんまいを生産するのに特に適しており、ひげぜんまいを生産するのにも適している。
【００６２】
本発明を実施するために上述したタイプのニオブとチタンを含む二元合金は、渦巻ワイヤとして使用することもでき、エリンバと同様の効果があり、腕時計の通常の動作温度範囲内で熱弾性係数が実質的にゼロであり、温度補償ひげぜんまいの製造のために、特に、６０％から最大８５％までの質量割合のチタンを有するニオブ−チタン合金のために適している。
【符号の説明】
【００６３】
１０  ニオブとチタンとを含む合金からブランクを生産するステップ
１５  所定の直径における事前ベータ焼入れ処理
２０  ニオブおよびβ相チタンの固溶体と、ニオブおよびα相チタンの固溶体とを含む二相微細構造が得られるまで、熱処理と交互に行われる変形を加えることからなる変形／析出熱処理シーケンスのペアを、前記合金に適用するステップ
２１  変形
２２  熱処理
３０  ローラ圧縮またはワインダアーバの入口断面と適合し、主ぜんまいの場合には、さらなる処理動作のために、巻き取られてリングに挿入される準備ができた、円形断面かつ長方形形状に非成形圧延されたワイヤを得るために線引きするステップ
４０  主ぜんまいを形成するために、最初の巻き取り前に、高音部記号の形状のコイルを形成する、またはひげぜんまいを形成するために巻く、または主ぜんまいを形成するためにリングに挿入して熱処理するステップ
【図１】
2020101527.tif 000003
【図２】
2020101527.tif 000004
【図３】
2020101527.tif 000005
【外国語明細書】
2020101527000001.pdf